messages: Ainsi par example, dans le cas préféré où le précurseur est un catalyseur de type nickel-molybdène supporté sur un support formé d'alumine et d'au moins un phyllosilicate 2:1 dioctaédrique, de préférence synthétisé en milieu fluorure (en présence de l'acide fluorhydrique et/ou d'une autre source d'anions fluorure) éventuellement ponté, ledit phyllosilicate présentant une grande distance réticulaire, il est possible d'imprégner ce précurseur par une solution aqueuse de biborate d'ammonium et de silicone Rhodorsil E1P de la société Rhône Poulenc de procéder à un séchage par example à 80°C, puis d'imprégner par une solution de fluorure d'ammonium, de procéder à un séchage par example à 80°C, et de procéder à une calcination qui peut être réalisée de façon préférée sous air en lit traversé, par example à 500°C pendant 4 heures.
messages: assistant
messages: J'ai besoin de ce texte en Anglais, vite.
messages: user
messages: Thus, for example, in the preferred case where the precursor is a nickel-molybdenum type catalyst supported on a support formed of alumina and at least one dioctahedral 2:1 phyllosilicate, preferably synthesized in a fluoride medium (in the presence of hydrofluoric acid and/or another source of fluoride anions), optionally bridged, said phyllosilicate having a large interplanar spacing, it is possible to impregnate this precursor with an aqueous solution of ammonium biborate and Rhodorsil E1P silicone from Rhone Poulenc, to dry at 80° C., for example, then to impregnate with a solution of ammonium fluoride, to dry at 80° C., for example, and then to calcine, preferably carried out in air in a traversed bed, for example at 500° C. for 4 hours.
messages: assistant